(57)【要約】    【課題】  フレッシュコンクリートから粗骨材及び細骨材を容易に濾過分離することができ、且つ濾過分離に要する水量を低減することができる篩装置を提供することにある。    【解決手段】  フレッシュコンクリートが供給され該フレッシュコンクリートから粗骨材を濾過分離する粗骨材用篩器と、該粗骨材用篩器を透過した透過物から細骨材を濾過分離する細骨材用篩器とを備えた篩装置であって、前記粗骨材用篩器は、前記細骨材用篩器内に配されてなり、前記粗骨材用篩器及び前記細骨材用篩器には、側面部から水が流入し得るように濾し網が側面部に備えられてなることを特徴とする篩装置を提供する。【選択図】  図１
2010237013.tif 000002
【特許請求の範囲】
【請求項１】
フレッシュコンクリートが供給され該フレッシュコンクリートから粗骨材を濾過分離する粗骨材用篩器と、該粗骨材用篩器を透過した透過物から細骨材を濾過分離する細骨材用篩器とを備えた篩装置であって、
前記粗骨材用篩器は、前記細骨材用篩器内に配されてなり、前記粗骨材用篩器及び前記細骨材用篩器には、側面部から水が流入し得るように濾し網が側面部に備えられてなることを特徴とする篩装置。
【請求項２】
前記粗骨材用篩器及び前記細骨材用篩器には、それぞれ前記濾し網が側面部の全部分及び底面部の全部分に備えられてなる請求項１記載の篩装置。
【請求項３】
請求項１又は２記載の篩装置を用いて、フレッシュコンクリートから粗骨材及び細骨材を分離する分離方法。
【発明の詳細な説明】
【技術分野】
【０００１】
本発明は、篩装置、および分離方法に関する。
【背景技術】
【０００２】
従来より、フレッシュコンクリートの品質を確認すべく、ＪＩＳ  Ａ  １１１２「フレッシュコンクリートの洗い分析試験方法」に規定されている試験が実施されている。
【０００３】
斯かる試験は、粗骨材用篩器（目開き：５ｍｍ）で水洗いすることによりフレッシュコンクリートから粗骨材を濾過分離し、該粗骨材用篩器を透過した細骨材を粗骨材用篩器の目開きよりも小さな目開きの細骨材用篩器で濾過分離して、フレッシュコンクリートにおける粗骨材及び細骨材の含有量を確認する試験である。
【０００４】
斯かる試験で用いられる篩装置としては、濾し網が底面に備えられてなる篩器（図３）が上下方向に重ねられたものが用いられている。
【発明の概要】
【発明が解決しようとする課題】
【０００５】
しかしながら、斯かる篩器は、フレッシュコンクリートを洗浄するのに多量の水が必要となり、その結果、セメントを含有する廃水、即ち、アルカリ性廃水が多量に生じてしまうという問題がある。また、斯かる篩器では、熟練者でも粗骨材及び細骨材をそれぞれ回収するには時間を要してしまい、現場においてフレッシュコンクリートにおける粗骨材及び細骨材の含有量を迅速に確認することができないという問題がある。
【０００６】
本発明は、上記問題点に鑑み、フレッシュコンクリートから粗骨材及び細骨材を容易に濾過分離することができ、且つ濾過分離に要する水量を低減することができる篩装置を提供することを課題とする。
【課題を解決するための手段】
【０００７】
本発明は、フレッシュコンクリートが供給され該フレッシュコンクリートから粗骨材を濾過分離する粗骨材用篩器と、該粗骨材用篩器を透過した透過物から細骨材を濾過分離する細骨材用篩器とを備えた篩装置であって、
前記粗骨材用篩器は、前記細骨材用篩器内に配されてなり、前記粗骨材用篩器及び前記細骨材用篩器には、側面部から水が流入し得るように濾し網が側面部に備えられてなることを特徴とする篩装置にある。
【０００８】
斯かる篩装置によれば、フレッシュコンクリートを粗骨材用篩器に供給し、水の入った容器内にて水平に振動させる等により、側面から水を流入させて、容易に各篩器内にて相対的な水の流れを起こすことができ、フレッシュコンクリートを効率良く洗い流してそれぞれ容易に粗骨材及び細骨材を濾過分離することができる。従って、流水によって洗いながら濾過分離しなくとも容易に濾過分離することができる。また、流水によって洗いながら濾過分離する必要がないことから、濾過分離に要する水量を大幅に低減することができる。
【０００９】
また、本発明に係る篩装置においては、好ましくは、前記粗骨材用篩器及び前記細骨材用篩器には、それぞれ前記濾し網が側面部の全部分及び底面部の全部分に備えられてなる。
【００１０】
斯かる篩装置によれば、フレッシュコンクリートをより一層効率良く洗い流して容易に粗骨材及び細骨材を濾過分離することができる。
【００１１】
また、本発明は、上記篩装置を用いて、フレッシュコンクリートから粗骨材及び細骨材を分離する分離方法にある。
【発明の効果】
【００１２】
以上のように、本発明によれば、フレッシュコンクリートから粗骨材及び細骨材を容易に濾過分離することができ、且つ濾過分離に要する水量を低減することができる。
【図面の簡単な説明】
【００１３】
【図１】一実施形態に係る篩装置、および水の入った容器の斜視図。
【図２】一実施形態に係る篩装置における篩器の斜視図。
【図３】従来技術に係る篩器の斜視図。
【発明を実施するための形態】
【００１４】
以下、添付図面を参照しつつ、本発明の一実施形態について説明する。
【００１５】
図１に示すように、本実施形態の篩装置１は、フレッシュコンクリートが供給され該フレッシュコンクリートから粗骨材を濾過分離する粗骨材用篩器２と、該粗骨材用篩器２を透過した透過物から細骨材を濾過分離する細骨材用篩器３とを備える。
【００１６】
また、本実施形態の篩装置１は、前記粗骨材用篩器２が前記細骨材用篩器３内に配されてなる。
【００１７】
前記粗骨材用篩器２及び前記細骨材用篩器３には、図２に示すように、側面から水が流入し得るように濾し網が側面に備えられてなる。具体的には、前記粗骨材用篩器２及び前記細骨材用篩器３には、前記濾し網が側面部の全部分に備えられてなる。
なお、「側面」とは、水平面と交差する面のことを意味する。
【００１８】
前記粗骨材用篩器２及び前記細骨材用篩器３には、濾し網が底面部に備えられてなる。また、具体的には、前記粗骨材用篩器２及び前記細骨材用篩器３には、前記濾し網が底面部の全部分に備えられてなる。
【００１９】
前記粗骨材用篩器２の濾し網は、ＪＩＳ  Ａ  １１１２に規定される粗骨材用篩器の目開きに準拠した濾し網で形成されてなる。
【００２０】
前記細骨材用篩器３の濾し網は、ＪＩＳ  Ａ  １１１２に規定される細骨材用篩器の目開きに準拠した濾し網で形成されてなる。また、前記細骨材用篩器３の濾し網は、粗骨材用篩器の目開きよりも小さく、ＪＩＳ  Ａ  １１１２に規定される目開きよりも大きい目開きの濾し網で形成してもよい。
【００２１】
篩器の大きさとしては、特に限定されるものではないが、例えば、篩器が円筒形状である場合、篩器の内径は、例えば、５０〜３００ｍｍが挙げられ、篩器の高さは、例えば、１００ｍｍ〜３００ｍｍが挙げられる。
【００２２】
本実施形態の篩装置は、上記の如く構成されてなるが、次ぎに、本実施形態の分離方法ついて説明する。
【００２３】
本実施形態の分離方法では、本実施形態の篩装置を用いて、フレッシュコンクリートから粗骨材及び細骨材を濾過分離する。
【００２４】
具体的には、本実施形態の分離方法では、まず、粗骨材用篩器２にフレッシュコンクリートを投入する。そして、水が入った容器に本実施形態の篩装置１を入れ、該容器内で該篩装置を水平に振動させてフレッシュコンクリートを洗い篩分けして、粗骨材及び細骨材を濾過分離する。
【００２５】
また、本実施形態の分離方法で篩装置１に投入するフレッシュコンクリートの量は、前記粗骨材用篩器２の大きさにもよるが、該フレッシュコンクリートの量としては、例えば、１００ｇ〜２ｋｇが例示される。
【００２６】
さらに、本実施形態の分離方法で使用する水の量は、容器内に篩装置１を入れた際に粗骨材用篩器２内のフレッシュコンクリートが十分に浸される程度の量であれば特に限定されるものではないが、該水の量としては、例えば、１０〜１００Ｌが例示される。
【００２７】
尚、本実施形態の篩装置、および分離方法は、上記構成に限定されず、適宜設計変更可能である。
【００２８】
即ち、本実施形態の篩装置１における粗骨材用篩器２としては、濾し網がＪＩＳ  Ａ  １１１２に規定される粗骨材用篩器の目開きに準拠した濾し網で形成されてなるが、フレッシュコンクリートから粗骨材を濾過分離することができれば、粗骨材用篩器のすべての濾し網が、ＪＩＳ  Ａ  １１１２に規定される粗骨材用篩器の目開きに準拠した濾し網で形成される必要はない。例えば、本実施形態の粗骨材用篩器は、底面部の濾し網が、ＪＩＳ  Ａ  １１１２に規定される粗骨材用篩器の目開きに準拠した濾し網であり、且つ側面部の濾し網が、該底面部の濾し網の目開きよりも目開きが小さい濾し網であってもよい。
【００２９】
また、本実施形態の篩装置１における細骨材用篩器３としては、濾し網がＪＩＳ  Ａ  １１１２に規定される細骨材用篩器の目開きに準拠した濾し網で形成されてなるが、モルタルから細骨材を濾過分離することができれば、細骨材用篩器のすべての濾し網が、ＪＩＳ  Ａ  １１１２に規定される細骨材用篩器の目開きに準拠した濾し網で形成される必要はない。例えば、本実施形態の細骨材用篩器は、底面部の濾し網が、ＪＩＳ  Ａ  １１１２に規定される細骨材用篩器の目開きに準拠した濾し網であり、且つ側面部の濾し網が、該底面部の濾し網の目開きよりも目開きが小さい濾し網であってもよい。
また、洗い試験により、コンクリートに用いられた粗骨材、細骨材の種類を確認することを目的とする場合、必ずしもＪＩＳと同じふるい目にする必要はない。
【００３０】
さらに、本実施形態の篩装置１における粗骨材用篩器２は、粗骨材を複数の粒径範囲（例えば、２０ｍｍ以上、１５ｍｍ以上、１０ｍｍ以上、及び５ｍｍ以上の範囲）に濾過分離するように複数の篩器が備えられて構成されていてもよい。この場合、粗骨材用篩器２は、より粒径の大きい粒径範囲の粗骨材を濾過分離する篩器が、より粒径の小さい粒径範囲の粗骨材を濾過分離する篩器内に配されるように構成されてなる。
【００３１】
また、本実施形態の篩装置１における細骨材用篩器３は、細骨材を複数の粒径範囲（例えば、２．５ｍｍ以上、１．２ｍｍ以上、０．６ｍｍ以上、０．３ｍｍ以上、０．１５ｍｍ以上、及び０．０９ｍｍ以上の範囲）に濾過分離するように複数の篩器が備えられて構成されていてもよい。この場合、細骨材用篩器３は、より粒径の大きい粒径範囲の細骨材を濾過分離する篩器が、より粒径の小さい粒径範囲の細骨材を濾過分離する篩器内に配されるように構成されてなる。
【実施例】
【００３２】
次に、実施例および比較例を挙げて本発明についてさらに具体的に説明する。
【００３３】
（フレッシュコンクリートの調整）
下記表１に示した材料を下記表２に示す配合で、配合例１、２の生コンクリートを調整した。
【００３４】
【表１】
2010237013.tif 000003
【００３５】
【表２】
2010237013.tif 000004
【００３６】
（実施例１）
粗骨材用篩器として、側面部及び底面部が濾し網（目開き：５ｍｍ）で形成された円筒状の篩器（内径：１００ｍｍ、高さ：１５０ｍｍ）を用い、細骨材用篩器として、側面全面及び底面全面が濾し網（目開き：１．２ｍｍ）で形成された円筒状の篩器（内径：１００ｍｍ、高さ：１５０ｍｍ）を用いて配合例１のフレッシュコンクリートから細骨材及び粗骨材を濾過分離した。
具体的には、上記粗骨材用篩器を上記細骨材用篩器内に配した篩装置に、配合例１のフレッシュコンクリートを１ｋｇ投入した。そして、１０Ｌの水が入った円筒容器（内径：３０８ｍｍ、高さ：３８６ｍｍ）に該篩装置を入れ、該容器内で該篩装置を水平に振動させてフレッシュコンクリートを洗い篩分けを実施し、粗骨材及び細骨材を回収した。また、洗浄に使用した水量も測定した。更に、洗浄に要した時間を測定した。
次に、この粗骨材及び細骨材をそれぞれバットにあけて１０５℃の炉内で２４時間乾燥させた後、粗骨材及び細骨材の乾燥重量をそれぞれ測定した。そして、回収した粗骨材及び細骨材のフレッシュコンクリートにおける重量割合をそれぞれ算出した。また、目視により粗骨材及び細骨材の形状、表面の色を確認した。
【００３７】
（実施例２）
濾し網の目開きが０．３ｍｍである細骨材用篩器を用いたこと以外は、実施例１と同様にして、回収した粗骨材及び細骨材のフレッシュコンクリートにおける重量割合をそれぞれ算出した。また、目視により粗骨材及び細骨材の形状、表面の色を確認した。更に、洗浄に要した時間を測定した。
【００３８】
（実施例３）
フレッシュコンクリートとして、配合例２のフレッシュコンクリートを用いたこと以外は、実施例１と同様にして、回収した粗骨材及び細骨材のフレッシュコンクリートにおける重量割合をそれぞれ算出した。また、目視により粗骨材及び細骨材の形状、表面の色を確認した。更に、洗浄に要した時間を測定した。
【００３９】
（実施例４）
濾し網の目開きが０．３ｍｍである細骨材用篩器を用いたこと以外は、実施例３と同様にして、回収した粗骨材及び細骨材のフレッシュコンクリートにおける重量割合をそれぞれ算出した。また、目視により粗骨材及び細骨材の形状、表面の色を確認した。更に、洗浄に要した時間を測定した。
【００４０】
（比較例１）
粗骨材用篩器として、側面部が金属板で形成され底面部が濾し網（目開き：５ｍｍ）で形成された円筒状の篩器（内径：２００ｍｍ、高さ：６０ｍｍ）を用い、細骨材用篩器として、側面全面が金属板で形成され底面部が濾し網（目開き：０．３ｍｍ）で形成された円筒状の篩器（内径：２００ｍｍ、高さ：６０ｍｍ）を用いて配合例１のフレッシュコンクリートから細骨材及び粗骨材を回収した。
なお、比較例１の粗骨材用篩器及び細骨材用篩器は、ＪＩＳ  Ｚ  ８８０１に従った金属製網篩である。
具体的には、比較例１の粗骨材用篩器を細骨材用篩器の上に重ね合わせ、該粗骨材用篩器内に配合例１のフレッシュコンクリートを１ｋｇ投入した。そして、ホースからの水を流しながら該フレッシュコンクリートを洗い、篩分けを実施し、粗骨材及び細骨材を回収した。更に、洗浄に要した時間を測定した。
次に、この粗骨材及び細骨材をそれぞれバットにあけて１０５℃の炉内で２４時間乾燥させた後、粗骨材及び細骨材の乾燥重量をそれぞれ測定した。そして、回収した粗骨材及び細骨材のフレッシュコンクリートにおける重量割合をそれぞれ算出した。また、目視により粗骨材及び細骨材の形状、表面の色を確認した。また、目視により粗骨材及び細骨材の形状、表面の色を確認した。
【００４１】
（比較例２）
フレッシュコンクリートとして、配合例２のフレッシュコンクリートを用いたこと以外は、比較例１と同様にして、回収した粗骨材及び細骨材のフレッシュコンクリートにおける重量割合をそれぞれ算出した。また、目視により粗骨材及び細骨材の形状、表面の色を確認した。更に、洗浄に要した時間を測定した。
【００４２】
実施例１〜４、及び比較例１、２の実験方法をまとめたものを表３に示す。また、上記試験結果を表４に示す。
【００４３】
【表３】
2010237013.tif 000005
【００４４】
【表４】
2010237013.tif 000006
【００４５】
実施例１〜４で使用された水の量は、比較例１、２に比して、顕著に少なかった。また、実施例１〜４における洗浄時間は、比較例１、２に比して、顕著に短かった。
一方で、実施例及び比較例何れに於いても、粗骨材及び細骨材の回収率の誤差が２０％以内であり、作製される生コンクリート自体の誤差も考慮すると概ね良好な回収率が得られた。また、実施例及び比較例何れに於いても、回収された粗骨材及び細骨材の形状、表面の色、及び様子が、混練される前のものと同様であることが確認された。
【符号の説明】
【００４６】
１：篩装置、２：粗骨材用篩器、３：細骨材用篩器
【図１】
2010237013.tif 000007
【図２】
2010237013.tif 000008
【図３】
2010237013.tif 000009